(57)【要約】【課題】本発明は、新規なアミノシリルアミン化合物、その製造方法、及びそれを用いたシリコン含有薄膜に関する。【解決手段】下記化学式１で表されるアミノシリルアミン化合物、その製造方法、及びそれを用いたシリコン含有薄膜を提供する。［化学式１］【化学式１５】2014237644.tif 000037【選択図】図９
2014237644.tif 000002
【特許請求の範囲】
【請求項１】
下記化学式１で表されるアミノシリルアミン化合物。
［化学式１］
【化１】
2014237644.tif 000021
（前記化学式１中、
Ｒ1〜Ｒ5は、互いに独立して、水素、ハロゲン、（Ｃ１‐Ｃ７）アルキル、（Ｃ２‐Ｃ７）アルケニル、（Ｃ２‐Ｃ７）アルキニル、（Ｃ３‐Ｃ７）シクロアルキル、または（Ｃ６‐Ｃ１２）アリールであり、
Ｒ6〜Ｒ7は、互いに独立して、水素、（Ｃ１‐Ｃ７）アルキル、（Ｃ２‐Ｃ７）アルケニル、（Ｃ２‐Ｃ７）アルキニル、（Ｃ３‐Ｃ１０）シクロアルキル、または（Ｃ６‐Ｃ１２）アリールであり；
但し、Ｒ1〜Ｒ7の全てがメチルの場合は除き；
前記Ｒ1〜Ｒ5のアルキル、アルケニル、アルキニル、シクロアルキル、アリール及びＲ6〜Ｒ7のアルキル、アルケニル、アルキニル、シクロアルキル、アリールは、ハロゲン、（Ｃ１‐Ｃ７）アルキル、（Ｃ１‐Ｃ７）アルコキシ、または（Ｃ１‐Ｃ７）アリールオキシでさらに置換されていてもよい。）
【請求項２】
前記Ｒ1〜Ｒ5は、互いに独立して、水素、ハロゲン、（Ｃ１‐Ｃ５）アルキル、（Ｃ２‐Ｃ５）アルケニル、（Ｃ２‐Ｃ５）アルキニル、（Ｃ３‐Ｃ６）シクロアルキル、または（Ｃ６‐Ｃ１０）アリールであり、
Ｒ6〜Ｒ7は、互いに独立して、水素、（Ｃ１‐Ｃ５）アルキル、（Ｃ２‐Ｃ５）アルケニル、（Ｃ２‐Ｃ５）アルキニル、（Ｃ３‐Ｃ５）シクロアルキル、または（Ｃ６‐Ｃ１０）アリールであり、
但し、Ｒ1〜Ｒ7の全てがメチルの場合は除く、請求項１に記載のアミノシリルアミン化合物。
【請求項３】
Ｒ1〜Ｒ5は、互いに独立して、水素または（Ｃ１‐Ｃ５）アルキルであり、Ｒ6〜Ｒ7は  、互いに独立して、水素、（Ｃ１‐Ｃ５）アルキルであり、
但し、Ｒ1〜Ｒ7の全てがメチルの場合は除く、請求項２に記載のアミノシリルアミン化合  物。
【請求項４】
前記化学式１は下記化合物から選択される、請求項１に記載のアミノシリルアミン化合物。
【化２】
2014237644.tif 000022
【化３】
2014237644.tif 000023
【化４】
2014237644.tif 000024
【化５】
2014237644.tif 000025
【化６】
2014237644.tif 000026
【化７】
2014237644.tif 000027
【化８】
2014237644.tif 000028
【化９】
2014237644.tif 000029
【化１０】
2014237644.tif 000030
【請求項５】
下記化学式２で表される塩基または（Ｃ１‐Ｃ７）アルキルリチウムの存在下で、下記化学式３で表される化合物と下記化学式４で表される化合物とを反応させることで、下記化学式１で表される化合物を製造する段階を含む、下記化学式１で表されるアミノシリルアミン化合物の製造方法。
［化学式１］
【化１】
2014237644.tif 000031
［化学式２］
Ｎ（Ｒ8）（Ｒ9）（Ｒ10）
［化学式３］
【化１１】
2014237644.tif 000032
［化学式４］
【化１２】
2014237644.tif 000033
（前記化学式１〜４中、
Ｒ8〜Ｒ10は、互いに独立して、（Ｃ１‐Ｃ７）アルキルであり；
Ｒ1〜Ｒ5は、互いに独立して、水素、ハロゲン、（Ｃ１‐Ｃ７）アルキル、（Ｃ２‐Ｃ７）アルケニル、（Ｃ２‐Ｃ７）アルキニル、（Ｃ３‐Ｃ７）シクロアルキル、または（Ｃ６‐Ｃ１２）アリールであり、
Ｒ6〜Ｒ7は、互いに独立して、水素、（Ｃ１‐Ｃ７）アルキル、（Ｃ２‐Ｃ７）アルケニル、（Ｃ２‐Ｃ７）アルキニル、（Ｃ３‐Ｃ１０）シクロアルキル、または（Ｃ６‐Ｃ１２）アリールであり；
但し、Ｒ1〜Ｒ7の全てがメチルの場合は除き；
前記Ｒ1〜Ｒ5のアルキル、アルケニル、アルキニル、シクロアルキル、アリール及びＲ6〜Ｒ7のアルキル、アルケニル、アルキニル、シクロアルキル、アリールは、ハロゲン、（Ｃ１‐Ｃ７）アルキル、（Ｃ１‐Ｃ７）アルコキシ、または（Ｃ１‐Ｃ７）アリールオキシでさらに置換されていてもよく；
Ｘ1はハロゲンである。）
【請求項６】
下記化学式１１で表される化合物の存在下で、下記化学式１２で表される化合物と下記化学式１３で表される化合物とを反応させることで下記化学式１４で表される化合物を製造する段階と、
下記化学式１４で表される化合物と下記化学式１５で表される化合物とを反応させることで前記化学式３で表される化合物を製造する段階と、をさらに含む、請求項５に記載の方法。
［化学式１１］
ＭＸ11
［化学式１２］
【化１３】
2014237644.tif 000034
［化学式１３］
【化１４】
2014237644.tif 000035
［化学式１４］
【化１５】
2014237644.tif 000036
［化学式１５］
ＨＮ（Ｒ6）（Ｒ7）
（前記化学式１１〜１５中、
Ｍは、Ｂ、Ａｌ、またはＳｎであり；
Ｒ11〜Ｒ13は、互いに独立して、（Ｃ１‐Ｃ７）アルキルであり；
Ｒ4〜Ｒ5は、互いに独立して、水素、ハロゲン、（Ｃ１‐Ｃ７）アルキル、（Ｃ２‐Ｃ７）アルケニル、（Ｃ２‐Ｃ７）アルキニル、（Ｃ３‐Ｃ７）シクロアルキル、または（Ｃ６‐Ｃ１２）アリールであり、
Ｒ6〜Ｒ7は、互いに独立して、水素、（Ｃ１‐Ｃ７）アルキル、（Ｃ２‐Ｃ７）アルケニル、（Ｃ２‐Ｃ７）アルキニル、（Ｃ３‐Ｃ１０）シクロアルキル、または（Ｃ６‐Ｃ１２）アリールであり；
Ｘ11及びＸ12は、互いに独立して、ハロゲンである。）
【請求項７】
請求項１乃至４の何れか一項に記載のアミノシリルアミン化合物を含有するシリコン含有薄膜蒸着用組成物。
【請求項８】
請求項１乃至４の何れか一項に記載のアミノシリルアミン化合物を含有するシリコン含有薄膜の製造方法。
【請求項９】
請求項１乃至４の何れか一項に記載のアミノシリルアミン化合物を含有して製造されるシリコン含有薄膜。
【発明の詳細な説明】
【技術分野】
【０００１】
本発明は、新規なアミノシリルアミン化合物、その製造方法、及びアミノシリルアミン化合物を用いたシリコン含有薄膜の形成に関し、より詳細には、熱的安定性及び高い揮発性を有し、室温及び取り扱いが容易な圧力下で液体形態である、新規なアミノシリルアミン化合物、その製造方法、及びそれを用いたシリコン含有薄膜に関する。
【背景技術】
【０００２】
半導体分野において、シリコン含有薄膜は、多様な蒸着工程により、シリコン膜（silicon）、シリコン酸化膜（silicon  oxide）、シリコン窒化膜（silicon  nitride）、シリコン炭窒化膜（silicon  carbonitride）、及びシリコン酸窒化膜（silicon  oxynitride）等の様々な形態の薄膜に製造されており、その応用分野が広範囲である。
【０００３】
特に、シリコン酸化膜及びシリコン窒化膜は、非常に優れた段差被覆性及び耐酸化性を有するため、半導体素子の製作時に絶縁膜、拡散防止膜、ハードマスク、エッチング停止層、シード層、スペーサー、トレンチアイソレーション、金属間誘電物質、及び保護膜層として用いられる。
【０００４】
近年、多結晶シリコン薄膜が薄膜トランジスタ（ＴＦＴ）や太陽電池等に用いられており、その応用分野が益々多様になっている。
【０００５】
シリコンが含有された薄膜を製造するための代表的な公知技術としては、混合されたガス形態のシリコン前駆体と反応ガスとが反応して基板の表面に膜を形成したり、表面上に直接的に反応して膜を形成したりする有機金属化学気相蒸着法（ＭＯＣＶＤ）、ガス形態のシリコン前駆体が基板の表面に物理的または化学的に吸着された後、反応ガスが順に投入されて膜を形成する原子層蒸着法（ＡＬＤ）が挙げられる。また、これを応用した低圧化学気相蒸着法（ＬＰＣＶＤ）、低温で蒸着可能なプラズマを用いた化学気相蒸着法（ＰＥＣＶＤ）及び原子層蒸着法（ＰＥＡＬＤ）等、様々な薄膜製造技術が次世代の半導体及びディスプレイ素子の製造工程に適用され、超微細パターンの形成、及びナノ単位の厚さを有し、均一且つ優れた特性を有する極薄膜の蒸着に用いられている。
【０００６】
特許文献１に開示されているように、シリコン含有薄膜を形成するために用いられる前駆体は、シラン、シラン塩化物、アミノシラン、及びアルコキシシラン形態の化合物が代表的であり、具体的な例としては、ジクロロシラン（ＳｉＨ2Ｃｌ2）及びヘキサクロロジシラン（Ｃｌ3ＳｉＳｉＣｌ3）等のシラン塩化物形態の化合物、トリシリルアミン（Ｎ（ＳｉＨ3）3）、ビスジエチルアミノシラン（Ｈ2Ｓｉ（Ｎ（ＣＨ2ＣＨ3）2）2）、及びジイソプロピルアミノシラン（Ｈ3ＳｉＮ（ｉ‐Ｃ3Ｈ7）2）等が挙げられ、半導体及びディスプレイの製造及び量産に使用されている。
【０００７】
しかし、素子の超高集積化に起因する素子の微細化、縦横比の増加、及び素子材料の多様化により、所望の低温で均一且つ薄い厚さを有し、電気的特性に優れた超微細薄膜を形成するための技術が要求されているため、従来のシリコン前駆体を用いた６００℃以上の高温工程、ステップカバレッジ、エッチング特性、薄膜の物理的及び電気的特性が問題となっている。従って、さらに優れた新規なシリコン前駆体の開発が要求されている。
【先行技術文献】
【特許文献】
【０００８】
【特許文献１】韓国公開特許第２００７‐００５５８９８号公報
【発明の概要】
【発明が解決しようとする課題】
【０００９】
本発明の目的は、新規なアミノシリルアミン化合物を提供することにある。
【００１０】
本発明の別の目的は、薄膜蒸着用前駆体化合物である新規なアミノシリルアミン化合物を提供することにある。
【００１１】
本発明の別の目的は、アミノシリルアミン化合物の製造方法を提供することにある。
【００１２】
本発明の別の目的は、本発明のアミノシリルアミン化合物を含有するシリコン含有薄膜蒸着用組成物、シリコン含有薄膜の製造方法、及び本発明のアミノシリルアミン化合物を含有して製造されるシリコン含有薄膜を提供することにある。
【課題を解決するための手段】
【００１３】
本発明は、低温でも優れた凝集力、高い蒸着率、優れた物理的及び電気的特性を有するシリコン薄膜を形成することができる新規なアミノシリルアミン化合物を提供する。
【００１４】
本発明の新規なアミノシリルアミン化合物は、下記化学式１で表される。
【００１５】
［化学式１］
【化１】
2014237644.tif 000003
【００１６】
（前記化学式１中、
Ｒ1〜Ｒ5は、互いに独立して、水素、ハロゲン、（Ｃ１‐Ｃ７）アルキル、（Ｃ２‐Ｃ７）アルケニル、（Ｃ２‐Ｃ７）アルキニル、（Ｃ３‐Ｃ７）シクロアルキル、または（Ｃ６‐Ｃ１２）アリールであり、
Ｒ6〜Ｒ7は、互いに独立して、水素、（Ｃ１‐Ｃ７）アルキル、（Ｃ２‐Ｃ７）アルケニル、（Ｃ２‐Ｃ７）アルキニル、（Ｃ３‐Ｃ１０）シクロアルキル、または（Ｃ６‐Ｃ１２）アリールであり；
但し、Ｒ1〜Ｒ7の全てがメチルの場合は除き；
前記Ｒ1〜Ｒ5のアルキル、アルケニル、アルキニル、シクロアルキル、アリール及びＲ6〜Ｒ7のアルキル、アルケニル、アルキニル、シクロアルキル、アリールは、ハロゲン、（Ｃ１‐Ｃ７）アルキル、（Ｃ１‐Ｃ７）アルコキシ、または（Ｃ１‐Ｃ７）アリールオキシでさらに置換されていてもよい。）
【００１７】
本発明のアミノシリルアミン化合物である前記化学式１において、Ｒ1〜Ｒ7の全てがメチルである場合には常温及び常圧下で固体である反面、本発明のアミノシリルアミン化合物は液体状態の化合物であって、優れた揮発性を有するため、薄膜の形成が容易である。
【００１８】
さらに、本発明のアミノシリルアミン化合物は、中心窒素原子に３個のシリコン原子が結合されている、三角平面Ｓｉ3Ｎ分子構造の形態を有するため、高い熱的安定性及び低い活性化エネルギーを有して反応性が高く、非揮発性の副生成物を生成しないため、高い純度のシリコン含有薄膜を容易に形成することができる。
【００１９】
本発明の一実施例による前記化学式１で表されるアミノシリルアミン化合物において、高い熱的安定性及び反応性、高い純度の薄膜を形成するという点で、前記化学式１中の前記Ｒ1〜Ｒ5は、互いに独立して、水素、ハロゲン、（Ｃ１‐Ｃ５）アルキル、（Ｃ２‐Ｃ５）アルケニル、（Ｃ２‐Ｃ５）アルキニル、（Ｃ３‐Ｃ６）シクロアルキル、または（Ｃ６‐Ｃ１０）アリールであり、Ｒ6〜Ｒ7は、互いに独立して、水素、（Ｃ１−Ｃ５）アルキル、（Ｃ２‐Ｃ５）アルケニル、（Ｃ２‐Ｃ５）アルキニル、（Ｃ３‐Ｃ５）シクロアルキル、または（Ｃ６‐Ｃ１０）アリールであり、但し、Ｒ1〜Ｒ7の全てがメチルの場合は除くことが好ましい。
【００２０】
また、本発明の一実施形態によるアミノシリルアミン化合物において、前記化学式１中のＲ1〜Ｒ5は、互いに独立して、水素または（Ｃ１−Ｃ５）アルキルであり、Ｒ6〜Ｒ7は、互いに独立して、水素、（Ｃ１−Ｃ５）アルキルであり、但し、Ｒ1〜Ｒ7の全てがメチルの場合は除くことがより好ましい。
【００２１】
本発明の一実施形態による前記化学式１は、下記化合物から選択されることができるが、これに限定されるものではない。
【００２２】
【化２】
2014237644.tif 000004
【化３】
2014237644.tif 000005
【化４】
2014237644.tif 000006
【化５】
2014237644.tif 000007
【化６】
2014237644.tif 000008
【化７】
2014237644.tif 000009
【化８】
2014237644.tif 000010
【化９】
2014237644.tif 000011
【化１０】
2014237644.tif 000012
【００２３】
本発明に記載の「アルキル」、「アルコキシ」、及びその他の「アルキル」部分を含む置換体は、直鎖または分枝鎖の両方の形態を含む。また、本発明に記載の「アリール」は、１つの水素除去によって芳香族炭化水素から誘導された有機ラジカルであり、各環に、適切には４個〜７個、好ましくは５個または６個の環原子を含有する単一または縮合環系を含み、多数個のアリールが単一結合で連結されている形態も含む。具体的な例として、フェニル、ナフチル、ビフェニル、アントリル、インデニル、フルオレニル等を含むが、これに限定されない。また、本発明のアルケニルは、１つ以上の二重結合を有する直鎖または分枝鎖の炭化水素であって、一例として、ビニル基、プロプ‐１‐エン（prop‐１‐ene）、ブタ‐１，３‐ジエン等を含むが、これに限定されるものではなく、本発明のアルキニルは、１つ以上の三重結合を有する直鎖または分枝鎖の炭化水素を含む。
【００２４】
また、本発明の前記化学式１で表されるアミノシリルアミン化合物は、好ましくは、シリコン含有薄膜蒸着用前駆体化合物であることができる。
【００２５】
また、本発明は、前記化学式１で表されるアミノシリルアミン化合物の製造方法を提供する。前記化学式１で表されるアミノシリルアミン化合物の製造方法は、下記化学式２で表される塩基または（Ｃ１‐Ｃ７）アルキルリチウムの存在下で、下記化学式３で表される化合物と下記化学式４で表される化合物とを反応させることで、前記化学式１で表される化合物を製造する段階を含む。
【００２６】
［化学式２］
Ｎ（Ｒ8）（Ｒ9）（Ｒ10）
【００２７】
［化学式３］
【化１１】
2014237644.tif 000013
【００２８】
［化学式４］
【化１２】
2014237644.tif 000014
【００２９】
（前記化学式１〜４中、
Ｒ8〜Ｒ10は、互いに独立して、（Ｃ１‐Ｃ７）アルキルであり；
Ｒ1〜Ｒ5は、互いに独立して、水素、ハロゲン、（Ｃ１‐Ｃ７）アルキル、（Ｃ２‐Ｃ７）アルケニル、（Ｃ２‐Ｃ７）アルキニル、（Ｃ３‐Ｃ７）シクロアルキル、または（Ｃ６‐Ｃ１２）アリールであり、
Ｒ6〜Ｒ7は、互いに独立して、水素、（Ｃ１‐Ｃ７）アルキル、（Ｃ２‐Ｃ７）アルケニル、（Ｃ２‐Ｃ７）アルキニル、（Ｃ３‐Ｃ１０）シクロアルキル、または（Ｃ６‐Ｃ１２）アリールであり；
但し、Ｒ1〜Ｒ7の全てがメチルの場合は除き；
前記Ｒ1〜Ｒ5のアルキル、アルケニル、アルキニル、シクロアルキル、アリール及びＲ6〜Ｒ7のアルキル、アルケニル、アルキニル、シクロアルキル、アリールは、ハロゲン、（Ｃ１‐Ｃ７）アルキル、（Ｃ１‐Ｃ７）アルコキシ、または（Ｃ１‐Ｃ７）アリールオキシでさらに置換されていてもよく；
Ｘ1はハロゲンである。）
【００３０】
本発明の一実施形態による（Ｃ１‐Ｃ７）アルキルリチウムは、炭素数１〜７のアルキルにリチウムが結合された化合物であり、例えば、メチルリチウム、ｎ‐ブチルリチウム等が挙げられ、好ましくはｎ‐ブチルリチウムであることができる。
【００３１】
本発明の一実施形態による方法は、下記化学式１１で表される化合物の存在下で、下記化学式１２で表される化合物と下記化学式１３で表される化合物とを反応させることで下記化学式１４で表される化合物を製造する段階と、下記化学式１４で表される化合物と下記化学式１５で表される化合物とを反応させることで前記化学式３で表される化合物を製造する段階と、をさらに含むことができる。
【００３２】
［化学式１１］
ＭＸ11
【００３３】
［化学式１２］
【化１３】
2014237644.tif 000015
【００３４】
［化学式１３］
【化１４】
2014237644.tif 000016
【００３５】
［化学式１４］
【化１５】
2014237644.tif 000017
【００３６】
［化学式１５］
ＨＮ（Ｒ6）（Ｒ7）
【００３７】
（前記化学式１１〜１５中、
Ｍは、Ｂ、Ａｌ、またはＳｎであり；
Ｒ11〜Ｒ13は、互いに独立して、（Ｃ１‐Ｃ７）アルキルであり；
Ｒ4〜Ｒ5は、互いに独立して、水素、ハロゲン、（Ｃ１‐Ｃ７）アルキル、（Ｃ２‐Ｃ７）アルケニル、（Ｃ２‐Ｃ７）アルキニル、（Ｃ３‐Ｃ７）シクロアルキル、または（Ｃ６‐Ｃ１２）アリールであり、
Ｒ6〜Ｒ7は、互いに独立して、水素、（Ｃ１‐Ｃ７）アルキル、（Ｃ２‐Ｃ７）アルケニル、（Ｃ２‐Ｃ７）アルキニル、（Ｃ３‐Ｃ１０）シクロアルキル、または（Ｃ６‐Ｃ１２）アリールであり；
Ｘ11及びＸ12は、互いに独立して、ハロゲンである。）
【００３８】
本発明の一実施形態による化学式１１は、ハロゲン化金属であることができる。ここで、金属は、Ｂ、Ａｌ、またはＳｎであり、好ましくはＡｌであることができる。
【００３９】
本発明の製造方法で使用される溶媒としては、通常の有機溶媒のうち、出発物質と反応しない溶媒であれば全て使用可能である、例えば、前記溶媒は、ノルマルヘキサン（n‐Hexane）、シクロヘキサン、ノルマルペンタン（n‐Pentane）、ジエチルエーテル、トルエン、テトラヒドロフラン（ＴＨＦ）、ジクロロメタン（ＤＣＭ）、卜リクロロメタン（クロロホルム）からなる群から選択される１種以上が選択されることができる。
【００４０】
本発明の製造方法における反応温度は、通常の有機合成で利用される温度であればよいが、反応時間、反応物質、及び出発物質の量に応じて変わり得る。また、ＮＭＲ及びＧＣ等により出発物質が完全に消耗されたことを確認した後に反応を完了させることが好ましい。反応が完了すると、濾過過程を経た後、単蒸留及び減圧下で溶媒を除去させた後、分別蒸溜または減圧蒸溜等の通常の方法で目的物を分離精製してもよい。
【００４１】
また、本発明は、本発明のアミノシリルアミン化合物を含有するシリコン含有薄膜用組成物、及びアミノシリルアミン化合物を含有するシリコン含有薄膜の製造方法を提供する。
【００４２】
本発明のシリコン含有薄膜用組成物には、本発明のアミノシリルアミン化合物が薄膜蒸着用前駆体として含有される。本発明の組成物中のアミノシリルアミン化合物の含量は、薄膜の成膜条件、薄膜の厚さ、特性等を考慮して、当業者が認識できる範囲内で含有されることができる。
【００４３】
また、本発明は、本発明のアミノシリルアミン化合物を含有して製造されたシリコン含有薄膜を提供する。
【００４４】
本発明のシリコン含有薄膜は、通常の方法で製造されることができ、例とえば、有機金属化学気相成長法（ＭＯＣＶＤ）、原子層蒸着法（ＡＬＤ）、減圧化学蒸着法（ＬＰＣＶＤ）、プラズマ強化気相蒸着法（ＰＥＣＶＤ）、またはプラズマ強化原子層蒸着法（ＰＥＡＬＤ）等が挙げられる。
【００４５】
本発明のアミノシリルアミン化合物を前駆体として使用して製造されたシリコン含有薄膜は、本発明のアミノシリルアミン化合物が低い活性化エネルギを有するため、反応性が高く、非揮発性の副生成物が殆ど発生しないため、高い純度及び優れた物理的、電気的特性を有する。
【発明の効果】
【００４６】
本発明のアミノシリルアミン化合物が優れた熱的安定性及び高い反応性を有するため、これを前駆体として製造されたシリコン含有薄膜は、高い純度及び非常に優れた物理的、電気的特性を有する。
【００４７】
また、本発明のアミノシリルアミン化合物は、シリコン含量が高く、常温及び常圧で液体状態で存在するため、保管及び取り扱いが容易であり、揮発性が高くて蒸着速度が速く且つ容易であるだけでなく、優れた凝集力及びステップカバレッジを有する薄膜の蒸着が可能である。
【００４８】
また、本発明のアミノシリルアミン化合物を前駆体として使用して製造されたシリコン含有薄膜は、高い純度及び非常に優れた物理的、電気的特性を有する。
【図面の簡単な説明】
【００４９】
【図１】実施例３で製造したアルキルアミノシランの蒸気圧測定結果である。
【図２】実施例４で製造したアルキルアミノシランの熱重量分析結果である。
【図３】実施例４で製造したアルキルアミノシランの蒸気圧測定結果である。
【図４】実施例５及び６で製造したアルキルアミノシランの熱重量分析結果である。
【図５】実施例５及び６で製造したアルキルアミノシランの蒸気圧測定結果である。
【図６】実施例８で製造したアルキルアミノシランの熱重量分析結果である。
【図７】実施例８で製造したアルキルアミノシランの蒸気圧測定結果である。
【図８】実施例９及び１０で実施したシリコン含有薄膜の蒸着方法を示した図面である。
【図９】実施例９及び比較例で製造したシリコン含有薄膜の厚さをエリプソメータで分析した結果である。
【図１０】実施例９で製造して蒸着したシリコン含有薄膜を赤外線分光器で分析した結果である。
【図１１】実施例１０で製造したシリコン含有薄膜の蒸着率をエリプソメータ及び透過型電子顕微鏡（ＴＥＭ）で観察した結果である。
【図１２】実施例１０で製造したシリコン含有薄膜の厚さを透過型電子顕微鏡で観察した結果である。
【図１３】実施例１０で製造して蒸着したシリコン含有薄膜を赤外線分光器で分析した結果である。
【図１４】実施例１０で製造して蒸着したシリコン含有薄膜の組成をオージェ電子分光器（ＡＥＳ）で分析した結果である。
【図１５】実施例１０で製造したシリコン含有薄膜のフッ化水素（３００：１  BOE  溶液）に対する耐性を分析した結果である。
【発明を実施するための形態】
【００５０】
以下、本発明を下記の実施例に基づいてより詳細に説明する。但し、下記実施例は本発明を例示するためのものにすぎず、本発明を限定するものではない。
【００５１】
以下の全ての化合物に係る実施例は、グローブボックスまたはシュレンクフラスコを用いて、無水及び不活性雰囲気下で行った。また、その生成物は、プロトン核磁気共鳴分光法（ＮＭＲ）、熱重量分析法（ＴＧＡ）、及びガスクロマトグラフィー（ＧＣ）により分析し、蒸着した薄膜の厚さは、エリプソメータ（Ellipsometer）及び透過型電子顕微鏡（ＴＥＭ）で測定した。また、赤外線分光器及びオージェ電子分光器（ＡＥＳ）を用いて、蒸着された薄膜の組成を分析した。
【００５２】
［実施例１］ジエチルアミノジメチルジシラザンの合成
無水及び不活性雰囲気下で火炎乾燥された２０００ｍＬのシュレンクフラスコにヘキサメチルジシラザン（（（ＣＨ3）3Ｓｉ）2ＮＨ）２５０ｇ（１．５５ｍｏｌ）及びアルミニウムクロライド（ＡｌＣｌ3）１０ｇ（０．０７５ｍｏｌ）を入れて撹拌しながら、ジクロロジメチルシラン（（ＣＨ3）2ＳｉＣｌ2）４９９．８０ｇ（３．８７ｍｏｌ）を２５℃に維持しながら徐々に添加した後、反応溶液を徐々に４０℃に昇温させた。この混合反応溶液を３時間撹拌し、生成されたクロロトリメチルシラン（（ＣＨ3）3ＳｉＣｌ）及び過量添加されたジクロロジメチルシラン（（ＣＨ3）2ＳｉＣｌ2）を単蒸留または減圧蒸溜により除去した。回収されたクロロジメチルジシラザン（（（ＣＨ3）2ＳｉＣｌ）2ＮＨ））溶液を撹拌しながら、ジエチルアミン（（ＣＨ3ＣＨ2）2ＮＨ）４７５．４５ｇ（６．５ｍｏｌ）を−１５℃に維持しながら徐々に添加した。添加が完了した後、反応溶液を徐々に常温に昇温し、常温で６時間撹拌した。濾過して生成された白色固体を除去した後、濾過液を得た。この濾過液から溶媒を減圧下で除去し、減圧蒸溜によりジエチルアミノジメチルジシラザン（（ＣＨ3）2ＳｉＮ（ＣＨ2ＣＨ3）2）2ＮＨ）３１９．９０ｇ（１．１６ｍｏｌ）を得た（収率７５％）。
【００５３】
1H NMR(inC6D6)δ 0.14(s, 12H, HNSi(CH3)2N), 0.97(t, 12H, Si(NCH2CH3)2), 3.42(q, 8H, Si(NCH2CH3)2),沸点238℃
【００５４】
［実施例２］ジメチルアミノジメチルジシラザンの合成
無水及び不活性雰囲気下で火炎乾燥された２０００ｍＬのシュレンクフラスコにヘキサメチルジシラザン（（（ＣＨ3）3Ｓｉ）2ＮＨ）２５０ｇ（１．５５ｍｏｌ）及びアルミニウムクロライド（ＡｌＣｌ3）１０ｇ（０．０７５ｍｏｌ）を入れて撹拌しながら、ジクロロジメチルシラン（（ＣＨ3）2ＳｉＣｌ2）４９９．８０ｇ（３．８７ｍｏｌ）を２５℃に維持しながら徐々に添加した後、反応溶液を徐々に４０℃に昇温させた。この混合反応溶液を３時間撹拌し、生成されたクロロトリメチルシラン（（ＣＨ3）3ＳｉＣｌ）及び過量添加されたジクロロジメチルシラン（（ＣＨ3）2ＳｉＣｌ2）を単蒸留または減圧蒸溜により除去した。回収されたクロロジメチルジシラザン（（（ＣＨ3）2ＳｉＣｌ）2ＮＨ））溶液を撹拌しながら、ジメチルアミン（（ＣＨ3）2ＮＨ）１６８．５２ｇ（４．２ｍｏｌ）を−１５℃に維持しながら徐々に添加した。添加が完了した後、反応溶液を徐々に常温に昇温し、常温で６時間撹拌した。濾過して生成された白色固体を除去した後、濾過液を得た。この濾過液から溶媒を減圧下で除去し、減圧蒸溜によりジメチルアミノジメチルジシラザン（（ＣＨ3ＳｉＨＮ（ＣＨ3）2）2ＮＨ）１４６．５１ｇ（０．７４ｍｏｌ）を得た（収率７５％）。
【００５５】
1H-NMR(inC6D6)δ 0.09(s, 12H, (((CH3)2)2N(CH3)2Si)2NH), 2.45(s, 12H, (((CH3)2)2N(CH3)2Si)2NH).
【００５６】
［実施例３］ビスジエチルアミノジメチルシリルトリメチルシリルアミンの合成
無水及び不活性雰囲気下で火炎乾燥された２０００ｍＬのフラスコに実施例１で合成されたジエチルアミノジメチルジシラザン（（ＣＨ3）2ＳｉＮ（ＣＨ2ＣＨ3）2）2ＮＨ）１８０ｇ（０．６５ｍｏｌ）及び有機溶媒ｎ‐ヘキサン２００ｍｌを入れて撹拌しながら、２．２９Ｍ濃度のノルマルブチルリチウム（ｎ‐Ｃ4Ｈ9Ｌｉ）ヘキサン（Ｃ6Ｈ14）溶液２０２．１６ｇ（０．６５ｍｏｌ）を−１５℃に維持しながら徐々に添加した。添加が完了した反応溶液を徐々に常温に昇温し、１２時間撹拌した後、テトラヒドロフラン（Ｏ（Ｃ2Ｈ2）2）２００ｍｌを添加した。この反応溶液にクロロトリメチルシラン７０．９４ｇ（０．６５ｍｏｌ）を−２０℃に維持しながら徐々に添加した。添加が完了した反応溶液を徐々に昇温し、６５℃に維持しながら１２時間撹拌した。反応が終わった反応混合物を濾過して生成された白色固体を除去した後、濾過液を得た。この濾過液から溶媒を減圧下で除去し、減圧蒸溜によりビスジエチルアミノジメチルシリルトリメチルシリルアミン（（ＣＨ3）3ＳｉＮ（Ｓｉ（ＣＨ3）2Ｎ（ＣＨ2ＣＨ3）2）2）１５９ｇ（０．４６ｍｏｌ）を得た（収率７０％）。
【００５７】
1H-NMR(inC6D6)δ 0.30(s, 12H, NSi(CH3)2N), 0.32(s, 9H, Si(CH 3)3), 0.99(t, 12H, Si(NCH2CH3)2), 2.82(q, 8H, Si(NCH2CH3)2); 沸点279℃; GC分析結果＞99.85%.
【００５８】
［実施例４］ビスジメチルアミノジメチルシリルジメチルシリルアミンの合成
無水及び不活性雰囲気下で火炎乾燥された２０００ｍＬのフラスコに実施例２で合成されたジメチルアミノジメチルジシラザン（（ＣＨ3）2ＳｉＮ（ＣＨ3）2）2ＮＨ）１４０ｇ（０．６４ｍｏｌ）及び有機溶媒ｎ‐ヘキサン２００ｍｌを入れて撹拌しながら、２．２９Ｍ濃度のノルマルブチルリチウム（ｎ‐Ｃ4Ｈ9Ｌｉ）ヘキサン（Ｃ6Ｈ14）溶液１８５．７４ｇ（０．６４ｍｏｌ）を−１５℃に維持しながら徐々に添加した。添加が完了した反応溶液を徐々に常温に昇温し、１２時間撹拌した後、テトラヒドロフラン（Ｏ（Ｃ2Ｈ2）2）２００ｍｌを添加した。この反応溶液にクロロジメチルシラン６０．３６ｇ（０．６４ｍｏｌ）を−２０℃に維持しながら徐々に添加した。添加が完了した反応溶液を徐々に昇温し、６５℃に維持しながら１２時間撹拌した。濾過して生成された白色固体を除去した後、濾過液を得た。この濾過液から溶媒を減圧下で除去し、減圧蒸溜によりビスジメチルアミノジメチルシリルジメチルシリルアミン（（（ＣＨ3）2）2Ｎ（ＣＨ3）2Ｓｉ）2ＮＳｉＨ（ＣＨ3）2）１２３．９６ｇ（０．４５ｍｏｌ）を得た（収率６５％）。
【００５９】
1H-NMR(inC6D6)δ 0.21(s, 12H, ((CH3)2)2N(CH3)2Si)2N), 0.30(d, 6H, NSiH(CH3)2), 2.41(t, 12H, ((CH3)2)2N(CH3)2Si)2N), 4.61(m, 1H, NSiH(CH3)2);沸点229℃;GC分析結果＞99.39%．
【００６０】
［実施例５］トリスジエチルアミノジメチルシリルアミンの合成
無水及び不活性雰囲気下で火炎乾燥された２０００ｍＬのフラスコに実施例１で合成されたジエチルアミノジメチルジシラザン（（ＣＨ3）2ＳｉＮ（ＣＨ2ＣＨ3）2）2ＮＨ）１８０ｇ（０．６５ｍｏｌ）及び有機溶媒ｎ‐ヘキサン２００ｍｌを入れて撹拌しながら、２．２９Ｍ濃度のノルマルブチルリチウム（ｎ‐Ｃ4Ｈ9Ｌｉ）ヘキサン（Ｃ6Ｈ14）溶液２０２．１６ｇ（０．６５ｍｏｌ）を−１５℃に維持しながら徐々に添加した。添加が完了した反応溶液を徐々に常温に昇温し、１２時間撹拌した後、テトラヒドロフラン（Ｏ（Ｃ2Ｈ2）2）２００ｍｌを添加した。この反応溶液に、ジクロロジメチルシラン（Ｃｌ2Ｓｉ（ＣＨ3）2）と２当量のジエチルアミンとを定量的に反応させて合成したクロロジメチルジエチルアミノシラン（（ＣＨ3ＣＨ2）2ＮＳｉＣｌ（ＣＨ3）2）１０８．２５ｇ（０．６５ｍｏｌ）を−２０℃に維持しながら徐々に添加した。添加が完了した反応溶液を徐々に昇温し、６５℃に維持しながら１２時間撹拌した。反応が完了した反応混合物を濾過して生成された白色固体を除去した後、濾過液を得た。この濾過液から溶媒を減圧下で除去し、減圧蒸溜によりトリスジエチルアミノシリルアミン（Ｎ（Ｓｉ（ＣＨ3）2Ｎ（ＣＨ2ＣＨ3）2）3）１１９．００ｇ（０．２９ｍｏｌ）を得た（収率４５％）。
【００６１】
1H NMR(inC6D6)δ 0.37(s, 18H, NSi(CH3)2N), 1.02(t, 18H, Si(NCH2CH3)2), 2.86(q, 12H, Si(NCH2CH3)2);沸点311℃;GC分析結果＞99.27%．
【００６２】
［実施例６］トリスジエチルアミノジメチルシリルアミンの合成
無水及び不活性雰囲気下で火炎乾燥された２０００ｍＬのフラスコに実施例１で合成されたジエチルアミノジメチルジシラザン（（ＣＨ3）2ＳｉＮ（ＣＨ2ＣＨ3）2）2ＮＨ）１８０ｇ（０．６５ｍｏｌ）及び有機溶媒ｎ‐ヘキサン２００ｍｌを入れて撹拌しながら、２．２９Ｍ濃度のノルマルブチルリチウム（ｎ‐Ｃ4Ｈ9Ｌｉ）ヘキサン（Ｃ6Ｈ14）溶液２０２．１６ｇ（０．６５ｍｏｌ）を−１５℃に維持しながら徐々に添加した。添加が完了した反応溶液を徐々に常温に昇温し、１２時間撹拌した後、テトラヒドロフラン（Ｏ（Ｃ2Ｈ2）2）２００ｍｌを添加した。この反応溶液にジクロロジメチルシラン８４．３０ｇ（０．６５ｍｏｌ）を−２０℃に維持しながら徐々に添加した。添加が完了した反応溶液を徐々に昇温し、６５℃に維持しながら１２時間撹拌した。反応混合物を濾過して生成された白色固体を除去した後、濾過液を得た。この濾過液を撹拌しながら、ジエチルアミン（ＨＮ（Ｃ2Ｈ5）2）と２．２９Ｍ濃度のノルマルブチルリチウム（ｎ‐Ｃ4Ｈ9Ｌｉ）ヘキサン（Ｃ6Ｈ14）溶液とを定量的に反応させて得たリチウムジエチルアミン塩（ＬｉＮ（Ｃ2Ｈ5）2）５１．６５ｇ（０．６５ｍｏｌ）を−２０℃に維持しながら徐々に添加した。添加が完了した反応溶液を徐々に昇温し、６５℃に維持しながら１２時間撹拌した。反応混合物を濾過して生成された白色固体を除去した後、濾過液を得た。この濾過液から溶媒を減圧下で除去し、減圧蒸溜によりトリスジエチルアミノシリルアミン（Ｎ（Ｓｉ（ＣＨ3）2Ｎ（ＣＨ2ＣＨ3）2）3）１７１．８８ｇ（０．４２ｍｏｌ）を得た（収率６５％）。
【００６３】
1H NMR(inC6D6)δ 0.37(s, 18H, NSi(CH3)2N), 1.02(t, 18H, Si(NCH2CH3)2), 2.86(q, 12H, Si(NCH2CH3)2);沸点311℃;GC分析結果＞99.27%．
【００６４】
［実施例７］ジメチルアミノメチルジシラザンの合成
無水及び不活性雰囲気下で火炎乾燥された２０００ｍＬのシュレンクフラスコにヘキサメチルジシラザン（（（ＣＨ3）3Ｓｉ）2ＮＨ）２５０ｇ（１．５５ｍｏｌ）及びアルミニウムクロライド（ＡｌＣｌ3）１０ｇ（０．０７５ｍｏｌ）を入れて撹拌しながら、ジクロロメチルシラン（ＣＨ3ＳｉＨＣｌ2）７１３．１９ｇ（６．２０ｍｏｌ）を２５℃に維持しながら徐々に添加した後、反応溶液を徐々に４０℃に昇温させた。この混合反応溶液を３時間撹拌し、生成されたクロロトリメチルシラン（（ＣＨ3）3ＳｉＣｌ）及び過量添加されたジクロロメチルシラン（ＣＨ3ＳｉＨＣｌ2）を単蒸留または減圧蒸溜により除去した。回収されたクロロメチルジシラザン（（ＣＨ3ＳｉＨＣｌ）2ＮＨ））溶液を撹拌しながら、ジメチルアミン（（ＣＨ3）2ＮＨ）２９３．４７ｇ（４．２ｍｏｌ）を−１５℃に維持しながら徐々に添加した。添加が完了した後、反応溶液を徐々に常温に昇温し、常温で６時間撹拌した。濾過して生成された白色固体を除去した後、濾過液を得た。この濾過液から溶媒を減圧下で除去し、減圧蒸溜によりジメチルアミノメチルジシラザン（（ＣＨ3ＳｉＨＮ（ＣＨ3）2）2ＮＨ）２２２．５４ｇ（１．１６ｍｏｌ）を得た（収率７５％）。
【００６５】
1H-NMR(inC6D6):δ 0.12(s, 6H, ((CH3)SHiN),
2.47(s, 12H, (((CH3)2)2NSi), 4.43(m, 2H, ((CH3)HSiNH).
【００６６】
［実施例８］ビスジメチルアミノメチルシリルトリメチルシリルアミンの合成
無水及び不活性雰囲気下で火炎乾燥された２０００ｍＬのフラスコに実施例７で合成されたジメチルアミノメチルジシラザン（（ＣＨ3ＳｉＨＮ（ＣＨ3）2）2ＮＨ）１９１．４３ｇ（１．００ｍｏｌ）及び有機溶媒ｎ‐ヘキサン２００ｍｌを入れて撹拌しながら、２．２９Ｍ濃度のノルマルブチルリチウム（ｎ‐Ｃ4Ｈ9Ｌｉ）ヘキサン（Ｃ6Ｈ14）溶液３０３．３２ｇ（１．００ｍｏｌ）を−１５℃に維持しながら徐々に添加した。添加が完了した反応溶液を徐々に常温に昇温し、１２時間撹拌した後、テトラヒドロフラン（Ｏ（Ｃ2Ｈ2）2）３００ｍｌを添加した。この反応溶液に、クロロトリメチルシラン１０８．６４ｇ（１．００ｍｏｌ）を−２０℃に維持しながら徐々に添加した。添加が完了した反応溶液を徐々に昇温し、６５℃に維持しながら１２時間撹拌した。反応が終わった反応混合物を濾過して生成された白色固体を除去した後、濾過液を得た。この濾過液から溶媒を減圧下で除去し、減圧蒸溜によりビスジメチルアミノメチルシリルトリメチルシリルアミン（（ＣＨ3）3ＳｉＮ（ＳｉＨ（ＣＨ3）Ｎ（ＣＨ3）2）2）１８４．５３ｇ（０．７０ｍｏｌ）を得た（収率７０％）。
【００６７】
1H-NMR(inC6D6)δ 0.29(m, 15H, NSiH(CH3)N(CH3)2, NSi(CH3 )3) 2.46(m, 12H, NSiH(CH3)N(CH3)2), 4.76(m, 2H, NSiH(CH3)N(CH3)2);沸点２３７℃；ＧＣ分析結果＞９９．５％。
【００６８】
［実施例９］プラズマ強化原子層蒸着法（ＰＥＡＬＤ）によるアミノシリルアミン化合物のシリコン酸化膜の蒸着
本発明の実施例３〜実施例６及び実施例８のアミノシリルアミン化合物がそれぞれ含有されたシリコン含有薄膜蒸着用組成物を使用して、公知のプラズマ強化原子層蒸着法（ＰＥＡＬＤ）を用いるプラズマ強化原子層蒸着（ＰＥＡＬＤ）装置で下記表１に記載の条件でシリコン酸化薄膜を製造し、その膜の特性を評価した。反応ガスとして酸素を使用し、不活性気体のアルゴンをパージガスとして使用した。以下、図８及び表１に具体的なシリコン酸化薄膜の蒸着方法を示した。
【００６９】
【表１】
2014237644.tif 000018
【００７０】
蒸着した薄膜の厚さをエリプソメータ（Ellipsometer）で測定し、赤外線分光器を用いてシリコン酸化膜の形成を観察した。図９はエリプソメータで観察した薄膜の厚さを示したものである。薄膜の厚さは、９９〜１１２．５A（オングストローム）の範囲で、置換基の種類及び個数に応じて異なっていた。このことから、高い蒸着率が要求されるシリコン酸化薄膜を応用する全分野で有用に用いられると判断される。図１０は、蒸着された薄膜を赤外線分光器で分析した結果である。全ての薄膜がシリコン酸化膜を形成したことが確認され、Ｃ‐Ｈ、Ｓｉ‐ＯＨ等の不純物ピークは観察されなかった。
【００７１】
すなわち、本発明により製造された新規なアミノシリルアミン化合物は、プラズマ原子層蒸着工程（ＰＥＡＬＤ）を用いて高い蒸着率及び高純度のシリコン酸化薄膜を形成するにおいて、その活用度が高いと確認された。
【００７２】
［比較例］プラズマ強化原子層蒸着法（ＰＥＡＬＤ）による公知のアミノシリルアミン化合物のシリコン酸化膜の蒸着
下記表２に記載のように、公知のアミノシリルアミン化合物を使用したことを除き、実施例９で行った蒸着条件と同一の条件で、公知のプラズマ強化原子層蒸着法（ＰＥＡＬＤ）を用いてシリコン酸化膜を形成し、膜の特性評価を行った。また、蒸着した薄膜の分析は、実施例９で行った分析方法と同一の条件で行って分析結果を得た。以下、図８及び表２に具体的なシリコン酸化薄膜の蒸着方法を示した。
【００７３】
薄膜の厚さは２１〜３５．５A（オングストローム）の範囲で、実施例３〜実施例６及び実施例８のアミノシリルアミンより低い蒸着率であった。また、全ての薄膜がシリコン酸化膜を形成したと確認された。
【００７４】
【表２】
2014237644.tif 000019
【００７５】
［実施例１０］プラズマ強化原子層蒸着法（ＰＥＡＬＤ）によるアミノシリルアミン化合物のシリコン窒化膜及びシリコン炭窒化膜の蒸着
本発明の実施例３〜実施例６及び実施例８のアミノシリルアミン化合物を含有するシリコン含有薄膜蒸着用組成物を使用して、公知のプラズマ強化原子層蒸着法（ＰＥＡＬＤ）を用いる通常のプラズマ強化原子層蒸着（ＰＥＡＬＤ）装置でシリコン窒化膜及びシリコン炭窒化膜を形成し、その膜の特性評価を行った。反応ガスとして窒素（Ｎ2）、アンモニア（ＮＨ3）、及びアルゴン（Ａｒ）を単独または混合して使用し、不活性気体のアルゴンをパージガスとして使用した。以下、図８及び表３に具体的なシリコン窒化膜及びシリコン炭窒化膜の蒸着方法を示した。
【００７６】
【表３】
2014237644.tif 000020
【００７７】
蒸着した薄膜の厚さはエリプソメータ（Ellipsometer）及び透過型電子顕微鏡（ＴＥＭ）で測定し、赤外線分光器（ＩＲ）及びオージェ電子分光器（ＡＥＳ）を用いてシリコン窒化膜及びシリコン炭窒化膜の形成を観察した。図１１は、エリプソメータ及び透過型電子顕微鏡を用いて観察した薄膜の蒸着率を示したものである。図１１に示すように、薄膜の蒸着率は０．４３〜４．２５A（オングストローム）の範囲で、置換基の種類、個数、及び反応ガスに応じて異なっていた。図１２は、形成された薄膜の厚さを透過型電子顕微鏡で観察した結果であって、これに基づいて薄膜の蒸着率を検証した。図１３は赤外線分光器を、図１４はオージェ電子分光器を用いて、蒸着された薄膜の組成を分析した結果である。図１３及び図１４から分かるように、窒素（Ｎ2）とアンモニア（ＮＨ3）とを混合して使用した場合にはシリコン窒化物薄膜が形成され、窒素またはアルゴンを単独で使用した場合及び窒素とアルゴンとを混合して使用した場合には、炭素が１．７９〜１１．７２％含有されたシリコン炭質化薄膜が形成された。図１５は、本発明の実施例１０で形成されたシリコン窒化薄膜及びシリコン炭質化薄膜と、既存の高温で化学気相蒸着法（ＭＯＣＶＤ）、減圧化学蒸着法（ＬＰＣＶＤ）、及びプラズマを用いた化学気相蒸着法（ＰＥＣＶＤ）により形成されたシリコン酸化薄膜またはシリコン窒化薄膜とを比較するために、フッ化水素（３００:１  BOE  溶液）に対する耐性を比較分析した結果である。図１５に示したように、本発明の実施例１０で製造されたシリコン窒化薄膜及びシリコン炭質化薄膜が、ＴＯＸ（高温で化学気相蒸着法（ＭＯＣＶＤ）により形成されたシリコン酸化薄膜）に比べ０．２５〜２．５３倍、ＬＰ  ＳｉＮ（減圧化学蒸着法（ＬＰＣＶＤ）により形成されたシリコン窒化薄膜）に比べ５．１７〜２８．１１倍、ＰＥ  ＳｉＮ（プラズマを用いた化学気相蒸着法（ＰＥＣＶＤ）により形成されたシリコン窒化薄膜）に比べ０．２３〜４．９２倍のエッチング速度を有することが確認された。このことから、既存に公知のプラズマ強化原子層蒸着法（ＰＥＡＬＤ）により蒸着したシリコン窒化薄膜に比べ、フッ化水素に対する耐性が高いということが分かった。
【００７８】
すなわち、本発明により製造された新規なアミノシリルアミン化合物は、プラズマ原子層蒸着工程により低温で蒸着可能な高純度のシリコン窒化薄膜及びシリコン炭質化薄膜を形成するにおいて、その活用度が高いと確認され、シリコン窒化薄膜を応用する全分野で有用に用いられると判断される。
【図１】
2014237644.tif 000038
【図２】
2014237644.tif 000039
【図３】
2014237644.tif 000040
【図４】
2014237644.tif 000041
【図５】
2014237644.tif 000042
【図６】
2014237644.tif 000043
【図７】
2014237644.tif 000044
【図９】
2014237644.tif 000045
【図１０】
2014237644.tif 000046
【図１１】
2014237644.tif 000047
【図１２】
2014237644.tif 000048
【図８】
2014237644.tif 000049
【図１３】
2014237644.tif 000050
【図１４】
2014237644.tif 000051
【図１５】
2014237644.tif 000052